(57)【要約】【課題】十分に高い基材密着性を発現でき、被着体との間への気泡の巻きこみを低減でき、十分に高い濡れ性を発現できる、新規な表面保護フィルムを提供する。【解決手段】本発明の表面保護フィルムは、基材層と粘着剤層を有する表面保護フィルムであって、該粘着剤層がシランカップリング剤を含有し、該基材層の該粘着剤層側にコロナ処理が施されている。【選択図】図１
2013107997.tif 000002
【特許請求の範囲】
【請求項１】
基材層と粘着剤層を有する表面保護フィルムであって、
該粘着剤層がシランカップリング剤を含有し、
該基材層の該粘着剤層側にコロナ処理が施されている、
表面保護フィルム。
【請求項２】
前記粘着剤層の被着体と接する面における、ガラス板に対する濡れ速度が３．０ｃｍ／ｓｅｃ以上である、請求項１に記載の表面保護フィルム。
【請求項３】
前記粘着剤層の被着体と接する面における、ガラス板に対する初期粘着力が０．０２〜０．１Ｎ／２５ｍｍである、請求項１または２に記載の表面保護フィルム。
【請求項４】
表示部材、画像認識部材、または電子機器の表面に用いられる、請求項１から３までのいずれかに記載の表面保護フィルム。
【請求項５】
請求項１から３までのいずれかに記載の表面保護フィルムで被覆されている表示部材。
【請求項６】
請求項１から３までのいずれかに記載の表面保護フィルムで被覆されている画像認識部材。
【請求項７】
請求項１から３までのいずれかに記載の表面保護フィルムで被覆されている電子機器。
【発明の詳細な説明】
【技術分野】
【０００１】
本発明は、表面保護フィルムに関する。本発明の表面保護フィルムは、基材層と粘着剤層を有し、表示部材や画像認識部材の表面に貼り付けて該表面を保護する用途等に用いられる。
【背景技術】
【０００２】
ＬＣＤや有機ＥＬおよびこれらを用いたタッチパネル等の表示部材やカメラのレンズ部等の画像認識部材や電子機器の表面には、該表面の傷や汚れなどを防止するために、表面保護フィルムが貼り合わせられることがある。
【０００３】
このような表面保護フィルムは、組み立て等の製造工程内や製品の出荷時において手作業で貼り合わせることがあり、手作業で貼り合わせる場合には被着体と表面保護フィルムとの間に気泡を巻き込むことがある。
【０００４】
表面保護フィルムを被着体に手作業で貼り合わせる場合に、被着体と表面保護フィルムとの間に気泡を巻き込まないようにする手法として、表面保護フィルムの粘着剤層に濡れ速度の速いシリコーン樹脂を用いることが報告されている（特許文献１）。
【０００５】
一方、粘着剤層と基材との密着性が低減すると粘着剤層が被着体に残り、保護フィルムとしての機能を損なうこととなる。また、特定の基材に対して密着性のよい粘着剤を選択しようとすると被着体への十分な濡れ速度が得られなくなったり、特定の粘着剤に対して密着性のよい基材を選択しようとすると作業性が低下したりすることもある。
【先行技術文献】
【特許文献】
【０００６】
【特許文献１】特開２００６−１５２２６６号公報
【発明の概要】
【発明が解決しようとする課題】
【０００７】
本発明は上記従来の課題を解決するためになされたものであり、その目的とするところは、十分に高い基材密着性を発現でき、被着体との間への気泡の巻きこみを低減でき、十分に高い濡れ性を発現できる、新規な表面保護フィルムを提供することにある。
【課題を解決するための手段】
【０００８】
本発明の表面保護フィルムは、
基材層と粘着剤層を有する表面保護フィルムであって、
該粘着剤層がシランカップリング剤を含有し、
該基材層の該粘着剤層側にコロナ処理が施されている。
【０００９】
好ましい実施形態においては、上記粘着剤層の被着体と接する面における、ガラス板に対する濡れ速度が３．０ｃｍ／ｓｅｃ以上である。
【００１０】
好ましい実施形態においては、上記粘着剤層の被着体と接する面における、ガラス板に対する初期粘着力が０．０２Ｎ／２５ｍｍ〜０．１Ｎ／２５ｍｍである。
【００１１】
好ましい実施形態においては、本発明の表面保護フィルムは、表示部材、画像認識部材、または電子機器の表面に用いられる。
【００１２】
本発明は、表示部材を提供する。
本発明の表示部材は、本発明の表面保護フィルムで被覆されている。
【００１３】
本発明は、画像認識部材を提供する。
本発明の画像認識部材は、本発明の表面保護フィルムで被覆されている。
【００１４】
本発明は、電子機器を提供する。
本発明の電子機器は、本発明の表面保護フィルムで被覆されている。
【発明の効果】
【００１５】
本発明によれば、シリコーンプライマーおよび水酸基を有するポリエステル樹脂を塗布したポリエステルフィルムや市販の易接着ポリエステルフィルムなどを用いなくても、十分に高い基材密着性を発現でき、被着体との間への気泡の巻きこみを低減でき、十分に高い濡れ性を発現できる、新規な表面保護フィルムを提供することができる。
【図面の簡単な説明】
【００１６】
【図１】本発明の好ましい実施形態による表面保護フィルムの概略断面図である。
【図２】濡れ速度の測定におけるガラス板と試験片との貼り合わせ前の状態を示す概略断面図である。
【発明を実施するための形態】
【００１７】
≪Ａ．表面保護フィルム≫
本発明の表面保護フィルムは、基材層と粘着剤層とを備える。
【００１８】
図１は、本発明の好ましい実施形態による表面保護フィルムの概略断面図である。表面保護フィルム１０は、基材層１と粘着剤層２を備える。本発明の表面保護フィルムは、必要に応じて、任意の適切な他の層をさらに有していてもよい（図示せず）。
【００１９】
基材層１の粘着剤層２を付設しない面に対しては、巻戻しが容易な巻回体の形成などを目的として、例えば、基材層に、脂肪酸アミド、ポリエチレンイミン、長鎖アルキル系添加剤等を添加して離型処理を行ったり、シリコーン系、長鎖アルキル系、フッ素系などの任意の適切な剥離剤からなるコート層を設けたりすることができる。
【００２０】
本発明の表面保護フィルムは、離型性を有する剥離ライナーが貼り合わせられていても構わない。
【００２１】
本発明の表面保護フィルムの厚みは、用途に応じて、任意の適切な厚みに設定し得る。本発明の効果を十分に発現するための観点から、好ましくは１０μｍ〜３００μｍであり、より好ましくは１５μｍ〜２５０μｍであり、さらに好ましくは２０μｍ〜２００μｍであり、特に好ましくは２５μｍ〜１５０μｍである。
【００２２】
本発明の表面保護フィルムは、粘着剤層の被着体と接する面における、ガラス板に対する濡れ速度が、好ましくは３．０ｃｍ／ｓｅｃ以上であり、より好ましくは４．０ｃｍ／ｓｅｃ以上であり、さらに好ましくは５．０ｃｍ／ｓｅｃ以上である。上記濡れ速度の上限値は、特に限定されないが、現実的には、好ましくは１０ｃｍ／ｓｅｃ以下である。粘着剤層の被着体と接する面における、ガラス板に対する濡れ速度が上記範囲内にあれば、本発明の表面保護フィルムは、被着体との間への気泡の巻きこみを低減でき、十分に高い濡れ性を発現できる。なお、上記濡れ速度の測定については、後述する。
【００２３】
本発明の表面保護フィルムは、粘着剤層の被着体と接する面における、ガラス板に対する粘着力が、好ましくは０．０２Ｎ／２５ｍｍ〜０．１Ｎ／２５ｍｍであり、より好ましくは０．０２Ｎ／２５ｍｍ〜０．０５Ｎ／２５ｍｍであり、さらに好ましくは０．０２Ｎ／２５ｍｍ〜０．０３Ｎ／２５ｍｍである。粘着剤層の被着体と接する面における、ガラス板に対する粘着力が上記範囲内にあれば、本発明の表面保護フィルムは、剥離時に負荷がかかりにくい。なお、上記粘着力の測定については、後述する。
【００２４】
＜Ａ−１．基材層＞
基材層の厚みとしては、用途に応じて、任意の適切な厚みを採用し得る。基材層の厚みは、好ましくは５μｍ〜３００μｍであり、より好ましくは１０μｍ〜２５０μｍであり、さらに好ましくは１５μｍ〜２００μｍであり、特に好ましくは２０μｍ〜１５０μｍである。
【００２５】
基材層は、単層でも良いし、２層以上の積層体であっても良い。基材層は、延伸されたものであっても良い。
【００２６】
基材層の材料としては、用途に応じて、任意の適切な材料を採用し得る。例えば、プラスチック、紙、金属フィルム、不織布などが挙げられる。好ましくは、プラスチックである。基材層は、１種の材料から構成されていても良いし、２種以上の材料から構成されていても良い。例えば、２種以上のプラスチックから構成されていても良い。
【００２７】
上記プラスチックとしては、例えば、ポリエステル系樹脂、ポリアミド系樹脂、ポリオレフィン系樹脂などが挙げられる。ポリエステル系樹脂としては、例えば、ポリエチレンテレフタレート、ポリブチレンテレフタレート、ポリエチレンナフタレートなどが挙げられる。ポリオレフィン系樹脂としては、例えば、オレフィンモノマーの単独重合体、オレフィンモノマーの共重合体などが挙げられる。ポリオレフィン系樹脂としては、具体的には、例えば、ホモポリプロピレン；エチレン成分を共重合成分とするブロック系、ランダム系、グラフト系等のプロピレン系共重合体；リアクターＴＰＯ；低密度、高密度、リニア低密度、超低密度等のエチレン系重合体；エチレン・プロピレン共重合体、エチレン・酢酸ビニル共重合体、エチレン・アクリル酸メチル共重合体、エチレン・アクリル酸エチル共重合体、エチレン・アクリル酸ブチル共重合体、エチレン・メタクリル酸共重合体、エチレン・メタクリル酸メチル共重合体等のエチレン系共重合体；などが挙げられる。
【００２８】
基材層は、必要に応じて、任意の適切な添加剤を含有し得る。基材層に含有され得る添加剤としては、例えば、酸化防止剤、紫外線吸収剤、光安定剤、帯電防止剤、充填剤、顔料などが挙げられる。基材層に含有され得る添加剤の種類、数、量は、目的に応じて適切に設定され得る。特に、基材層の材料がプラスチックの場合は、劣化防止等を目的として、上記の添加剤のいくつかを含有することが好ましい。耐候性向上等の観点から、添加剤として特に好ましくは、酸化防止剤、紫外線吸収剤、光安定剤、充填剤が挙げられる。
【００２９】
酸化防止剤としては、任意の適切な酸化防止剤を採用し得る。このような酸化防止剤としては、例えば、フェノール系酸化防止剤、リン系加工熱安定剤、ラクトン系加工熱安定剤、イオウ系耐熱安定剤、フェノール・リン系酸化防止剤などが挙げられる。酸化防止剤の含有割合は、基材層のベース樹脂（基材層がブレンド物の場合にはそのブレンド物がベース樹脂である）１００重量部に対して、好ましくは１重量部以下であり、より好ましくは０．５重量部以下であり、さらに好ましくは０．０１重量部〜０．２重量部である。
【００３０】
紫外線吸収剤としては、任意の適切な紫外線吸収剤を採用し得る。このような紫外線吸収剤としては、例えば、ベンゾトリアゾール系紫外線吸収剤、トリアジン系紫外線吸収剤、ベンゾフェノン系紫外線吸収剤などが挙げられる。紫外線吸収剤の含有割合は、基材層を形成するベース樹脂（基材層がブレンド物の場合にはそのブレンド物がベース樹脂である）１００重量部に対して、好ましくは２重量部以下であり、より好ましくは１重量部以下であり、さらに好ましくは０．０１重量部〜０．５重量部である。
【００３１】
光安定剤としては、任意の適切な光安定剤を採用し得る。このような光安定剤としては、例えば、ヒンダードアミン系光安定剤、ベンゾエート系光安定剤などが挙げられる。光安定剤の含有割合は、基材層を形成するベース樹脂（基材層がブレンド物の場合にはそのブレンド物がベース樹脂である）１００重量部に対して、好ましくは２重量部以下であり、より好ましくは１重量部以下であり、さらに好ましくは０．０１重量部〜０．５重量部である。
【００３２】
充填剤としては、任意の適切な充填剤を採用し得る。このような充填剤としては、例えば、無機系充填剤などが挙げられる。無機系充填剤としては、具体的には、例えば、カーボンブラック、酸化チタン、酸化亜鉛などが挙げられる。充填剤の含有割合は、基材層を形成するベース樹脂（基材層がブレンド物の場合にはそのブレンド物がベース樹脂である）１００重量部に対して、好ましくは２０重量部以下であり、より好ましくは１０重量部以下であり、さらに好ましくは０．０１重量部〜１０重量部である。
【００３３】
さらに、添加剤としては、帯電防止性付与を目的として、界面活性剤、無機塩、多価アルコール、金属化合物、カーボン等の無機系、低分子量系および高分子量系帯電防止剤も好ましく挙げられる。特に、汚染、粘着性維持の観点から、高分子量系帯電防止剤やカーボンが好ましい。
【００３４】
本発明の表面保護フィルムにおいては、基材層の粘着剤層側にコロナ処理が施されている。基材層の粘着剤層側にコロナ処理が施されていることによって、本発明の表面保護フィルムは、十分に高い基材密着性を発現でき、被着体との間への気泡の巻きこみを低減でき、十分に高い濡れ性を発現できる。コロナ処理の方法としては、任意の適切な方法を採用し得る。
【００３５】
＜Ａ−２．粘着剤層＞
粘着剤層の厚みとしては、用途に応じて、任意の適切な厚みを採用し得る。粘着剤層の厚みは、好ましくは１μｍ〜１００μｍであり、より好ましくは３μｍ〜５０μｍであり、さらに好ましくは５μｍ〜３０μｍである。
【００３６】
粘着剤層は粘着剤を主成分として含む。粘着剤層は粘着剤の含有割合は、好ましくは９０重量％〜１００重量％であり、より好ましくは９５重量％〜１００重量％であり、さらに好ましくは９８重量％〜１００重量％である。粘着剤は１種のみであっても良いし、２種以上であっても良い。
【００３７】
粘着剤は、好ましくは、ポリマーＰを主成分とする。粘着剤中のポリマーＰの含有割合は、好ましくは５０重量％以上であり、より好ましくは８０重量％以上であり、さらに好ましくは９０重量％以上であり、特に好ましくは９５重量％以上である。
【００３８】
ポリマーＰは、架橋されたポリマーであっても良い。
【００３９】
粘着剤としては、任意の適切な粘着剤を採用し得る。このような粘着剤としては、例えば、シリコーン系粘着剤、ウレタン系粘着剤、アクリル系粘着剤、ゴム系粘着剤などが挙げられる。本発明の効果がより一層発現できる点で、粘着剤として、好ましくは、シリコーン系粘着剤、ウレタン系粘着剤であり、より好ましくは、シリコーン系粘着剤である。
【００４０】
シリコーン系粘着剤としては、任意の適切なシリコーン系粘着剤を採用し得る。このようなシリコーン系粘着剤としては、好ましくは、シリコーン樹脂をブレンドまたは凝集させることにより得られるものを採用し得る。
【００４１】
シリコーン系粘着剤としては、付加反応硬化型シリコーン系粘着剤や過酸化物硬化型シリコーン系粘着剤が挙げられる。これらのシリコーン系粘着剤の中でも、過酸化物（過酸化ベンゾイルなど）を使用せず、分解物が発生しないことから、付加反応硬化型シリコーン系粘着剤が好ましい。
【００４２】
付加反応硬化型シリコーン系粘着剤の硬化反応としては、例えば、ポリアルキルシリコーン系粘着剤を得る場合、一般的に、ポリアルキル水素シロキサン組成物を白金触媒により硬化させる方法が挙げられる。
【００４３】
ウレタン系粘着剤としては、任意の適切なウレタン系粘着剤を採用し得る。このようなウレタン系粘着剤としては、好ましくは、ポリオールとポリイソシアネート化合物を反応させて得られるウレタン樹脂からなるものが挙げられる。ポリオールとしては、例えば、ポリエーテルポリオール、ポリエステルポリオール、ポリカーボネートポリオール、ポリカプロラクトンポリオールなどが挙げられる。ポリイソシアネート化合物としては、例えば、ジフェニルメタンジイソシアネート、トリレンジイソシアネート、ヘキサメチレンジイソシアネートなどが挙げられる。
【００４４】
本発明の表面保護フィルムにおいては、粘着剤層がシランカップリング剤を含有する。粘着剤層がシランカップリング剤を含有することにより、本発明の表面保護フィルムは、十分に高い基材密着性を発現でき、被着体との間への気泡の巻きこみを低減でき、十分に高い濡れ性を発現できる。
【００４５】
粘着剤層中のシランカップリング剤の含有割合は、粘着剤の樹脂固形分に対して、好ましくは０．０１重量％〜２．０重量％であり、より好ましくは０．０２重量％〜１．５重量％であり、さらに好ましくは０．０５重量％〜１．０重量％である。粘着剤層中のシランカップリング剤の含有割合が上記範囲内にあれば、本発明の表面保護フィルムは、より一層十分に高い基材密着性を発現でき、被着体との間への気泡の巻きこみをより一層低減でき、より一層十分に高い濡れ性を発現できる。
【００４６】
上記シランカップリング剤としては、任意の適切なシランカップリング剤を採用し得る。このようなシランカップリング剤としては、例えば、アセトキシ、エポキシ官能性シルセスキオキサン、β−（３，４−エポキシシクロヘキシル）エチルトリメトキシシラン、γ−グリシドキシプロピルトリメトキシシラン、γ−グリシドキシプロピルメチルジエトキシシラン、γ−グリシドキシプロピルトリエトキシシランなどが挙げられる。シランカップリング剤は、１種のみであっても良いし、２種以上であっても良い。
【００４７】
粘着剤層中には、シランカップリング剤以外の任意の適切な添加剤を含有し得る。このような添加剤としては、例えば、軟化剤、粘着付与剤、表面潤滑剤、レベリング剤、酸化防止剤、腐食防止剤、光安定剤、紫外線吸収剤、耐熱安定剤、重合禁止剤、滑剤、無機または有機の充項剤、金属粉、顔料、溶剤などが挙げられる。また、本発明において、粘着剤層を構成する粘着剤中には、好ましくは、可塑剤を含まない。可塑剤が添加された粘着剤層を用いると、濡れ性は向上するものの、該可塑剤によって被着体が汚染されるおそれがあるからである。
【００４８】
粘着剤は、任意の適切な方法によって製造し得る。粘着剤層を構成する粘着剤は、例えば、溶液重合、乳化重合、塊状重合、懸濁重合、紫外線（ＵＶ）による重合など、ポリマーの合成手法として一般的に用いられる重合方法を用いるとともに、任意の適切な架橋方法を採用し、必要に応じて任意の適切な添加剤を用いることによって製造し得る。
【００４９】
粘着剤は、ゾル成分における低分子量成分の含有割合が少ない方が好ましい。低分子量成分の含有割合が少ないと、被着体への汚染が少ないからである。
【００５０】
＜Ａ−３．用途＞
本発明の表面保護フィルムは、任意の適切な用途に用い得る。好ましくは、本発明の表面保護フィルムは、表示部材、画像認識部材、または電子機器の表面に用いられる。
【００５１】
本発明の表面保護フィルムで被覆されている表示部材は、手作業で何度も貼り合わせ・剥離を行うことが可能である。
【００５２】
本発明の表面保護フィルムで被覆されている画像認識部材は、手作業で何度も貼り合わせ・剥離を行うことが可能である。
【００５３】
本発明の表面保護フィルムで被覆されている電子機器は、手作業で何度も貼り合わせ・剥離を行うことが可能である。
【００５４】
≪Ｂ．表面保護フィルムの製造方法≫
本発明の表面保護フィルムは、任意の適切な方法により製造することができる。このような製造方法としては、例えば、
（１）粘着剤の溶剤による溶液や熱溶融液を基材に塗布する方法、
（２）それに準じ、セパレーター状に塗布、形成した粘着剤層を移着する方法、
（３）粘着剤層の形成材料を基材上に押出して形成塗布する方法、
（４）基材と粘着剤層を二層または多層にて押出しする方法、
（５）基材上に粘着剤層を単層ラミネートする方法またはラミネート層とともに粘着剤層を二層ラミネートする方法、
（６）粘着剤層とフィルムやラミネート層等の基材形成材とを二層または多層ラミネートする方法、
などの、任意の適切な製造方法に準じて行うことができる。
【００５５】
上記塗布の方法としては、例えば、バーコーター、グラビアコーター、スピンコーター、ロールコーター、ナイフコーター、アプリケーター等を用いる方法が挙げられる。
【００５６】
生産性およびコストの点からは、本発明の表面保護フィルムの製造方法としては、特に、粘着剤の溶剤による溶液や熱溶融液を基材に塗布する方法が好ましい。
【実施例】
【００５７】
以下、実施例により本発明を具体的に説明するが、本発明はこれら実施例になんら限定されるものではない。なお、実施例等における、試験および評価方法は以下のとおりである。
【００５８】
(濡れ速度の測定)
試験片：２．５ｃｍ×１０．０ｃｍ
被着体：ガラス板（松浪硝子社製、商品名：Ｄ２６３）
測定回数：３（独立して３回測定したものの平均値を採用）
測定環境：クラス１００００のクリーンルーム（温度２３℃、湿度５０％ＲＨ）
（１）図２に、濡れ速度の測定におけるガラス板と試験片との貼り合わせ前の状態を示す。図２のように、試験片（表面保護フィルム）の粘着剤層面の一部をガラス板に接触させた状態で、角度を２０〜３０度にする。
（２）次に、試験片から手を離し、ガラス板と試験片（表面保護フィルム）の粘着剤層面接触部より一方向に濡れ広がる様子をビデオカメラで記録する。なお、上記（１）で試験片（表面保護フィルム）の粘着剤層面の一部をガラス板に接触させた部分以外から濡れ広がる状態となった場合には測定・記録は行わない。
（３）試験片（表面保護フィルム）が全て濡れ広がるまでの時間を記録し、濡れ速度（ｃｍ／ｓｅｃ）＝測定長さ（１０ｃｍ）／記録した秒数（ｓｅｃ）で算出して、濡れ速度（ｃｍ／ｓｅｃ）とした。
【００５９】
(初期粘着力の測定)
表面保護フィルムを、幅２５ｍｍ、長さ１５０ｍｍに切断し、評価用サンプルとした。
温度２３℃、湿度５０％ＲＨの雰囲気下で、評価用サンプルの粘着剤層面をガラス板（松浪硝子社製、商品名：Ｄ２６３）に、２ｋｇローラー１往復により貼り付けた。２３℃で３０分間養生した後、万能引張試験機（ミネベア株式会社製、製品名：ＴＣＭ−１ｋＮＢ）を用い、剥離角度１８０°、引っ張り速度３００ｍｍ／ｍｉｎで粘着力を測定した。
【００６０】
（貼り付け保存粘着力の測定）
初期粘着力と同様の方法で評価用サンプルを作製し、５０℃／５０％ＲＨ×４週間保存後、および、４０℃／９２％ＲＨ×４週間保存後の粘着力を、初期粘着力と同様の方法で測定した。
【００６１】
（貼り合わせ性の評価）
濡れ速度の測定で用いる試験片と同様の試験片を作製し、手作業にて１０ｍ／ｍｉｎの速度で試験片をアクリル板に貼り合わせ、試験片とアクリル板の間の気泡の有無を確認した。評価は下記の基準にて行った。
○：気泡無し。
×：気泡を多数巻き込み、気泡を簡単に除去できない。
【００６２】
（投錨性の評価）
貼り付け保存粘着力測定後の評価サンプルの断面を指で１０回擦り、ポリエステルフィルムから粘着剤層が脱落しないかどうかを３波長蛍光灯下で目視確認した。評価は下記の基準にて行った。
○：粘着剤層の脱落無し。
×：粘着剤層の脱落有り。
【００６３】
〔実施例１〕
シリコーン系粘着剤として「Ｘ−４０−３２２９」（固形分６０％、信越化学工業社製）１００重量部、白金触媒として「ＣＡＴ−ＰＬ−５０Ｔ」（信越化学工業社製）０．５重量部、シランカップリング剤として「ＳＤ７２００」（東レ・ダウコーニング社製）０．１重量部、溶剤としてトルエン３００重量部を配合し、ディスパーで攪拌して、シリコーン系粘着剤組成物を作製した。シリコーン系粘着剤の樹脂固形分に対するシランカップリング剤の含有割合は、０．０６重量％であった。
得られたシリコーン系粘着剤組成物を、片側の表面にコロナ処理が施された基材「Ｔ１００Ｎ３８」（ポリエステル樹脂基材、厚み３８μｍ、三菱樹脂社製）のコロナ処理面に、ファウンテンロールで乾燥後の厚みが２１μｍとなるよう塗布し、乾燥温度１５０℃、乾燥時間１分の条件でキュアー・乾燥し、粘着剤層を形成した。
次いで、粘着剤層の表面に、一方の面にフッ化シリコーン処理を施した厚さ２５μｍのポリエステル樹脂からなる基材のシリコーン処理面を貼合せて、表面保護フィルム（１）を作製した。
結果を表１に示した。
【００６４】
〔実施例２〕
シリコーン系粘着剤として「Ｘ−４０−３２２９」（固形分６０％、信越化学工業社製）１００重量部、白金触媒として「ＣＡＴ−ＰＬ−５０Ｔ」（信越化学工業社製）０．５重量部、シランカップリング剤として「ＳＤ７２００」（東レ・ダウコーニング社製）０．２重量部、溶剤としてトルエン３００重量部を配合し、ディスパーで攪拌して、シリコーン系粘着剤組成物を作製した。シリコーン系粘着剤の樹脂固形分に対するシランカップリング剤の含有割合は、０．１２重量％であった。
得られたシリコーン系粘着剤組成物を、片側の表面にコロナ処理が施された基材「Ｔ１００Ｎ３８」（ポリエステル樹脂基材、厚み３８μｍ、三菱樹脂社製）のコロナ処理面に、ファウンテンロールで乾燥後の厚みが２１μｍとなるよう塗布し、乾燥温度１５０℃、乾燥時間１分の条件でキュアー・乾燥し、粘着剤層を形成した。
次いで、粘着剤層の表面に、一方の面にフッ化シリコーン処理を施した厚さ２５μｍのポリエステル樹脂からなる基材のシリコーン処理面を貼合せて、表面保護フィルム（２）を作製した。
結果を表１に示した。
【００６５】
〔実施例３〕
シリコーン系粘着剤として「Ｘ−４０−３２２９」（固形分６０％、信越化学工業社製）１００重量部、白金触媒として「ＣＡＴ−ＰＬ−５０Ｔ」（信越化学工業社製）０．５重量部、シランカップリング剤として「ＳＤ７２００」（東レ・ダウコーニング社製）０．５重量部、溶剤としてトルエン３００重量部を配合し、ディスパーで攪拌して、シリコーン系粘着剤組成物を作製した。シリコーン系粘着剤の樹脂固形分に対するシランカップリング剤の含有割合は、０．３重量％であった。
得られたシリコーン系粘着剤組成物を、片側の表面にコロナ処理が施された基材「Ｔ１００Ｎ３８」（ポリエステル樹脂基材、厚み３８μｍ、三菱樹脂社製）のコロナ処理面に、ファウンテンロールで乾燥後の厚みが２１μｍとなるよう塗布し、乾燥温度１５０℃、乾燥時間１分の条件でキュアー・乾燥し、粘着剤層を形成した。
次いで、粘着剤層の表面に、一方の面にフッ化シリコーン処理を施した厚さ２５μｍのポリエステル樹脂からなる基材のシリコーン処理面を貼合せて、表面保護フィルム（３）を作製した。
結果を表１に示した。
【００６６】
〔実施例４〕
シリコーン系粘着剤として「Ｘ−４０−３２２９」（固形分６０％、信越化学工業社製）１００重量部、白金触媒として「ＣＡＴ−ＰＬ−５０Ｔ」（信越化学工業社製）０．５重量部、シランカップリング剤として「ＳＤ７２００」（東レ・ダウコーニング社製）１．０重量部、溶剤としてトルエン３００重量部を配合し、ディスパーで攪拌して、シリコーン系粘着剤組成物を作製した。シリコーン系粘着剤の樹脂固形分に対するシランカップリング剤の含有割合は、０．６重量％であった。
得られたシリコーン系粘着剤組成物を、片側の表面にコロナ処理が施された基材「Ｔ１００Ｎ３８」（ポリエステル樹脂基材、厚み３８μｍ、三菱樹脂社製）のコロナ処理面に、ファウンテンロールで乾燥後の厚みが２１μｍとなるよう塗布し、乾燥温度１５０℃、乾燥時間１分の条件でキュアー・乾燥し、粘着剤層を形成した。
次いで、粘着剤層の表面に、一方の面にフッ化シリコーン処理を施した厚さ２５μｍのポリエステル樹脂からなる基材のシリコーン処理面を貼合せて、表面保護フィルム（４）を作製した。
結果を表１に示した。
【００６７】
〔比較例１〕
シリコーン系粘着剤として「Ｘ−４０−３２２９」（固形分６０％、信越化学工業社製）１００重量部、白金触媒として「ＣＡＴ−ＰＬ−５０Ｔ」（信越化学工業社製）０．５重量部、シランカップリング剤として「ＳＤ７２００」（東レ・ダウコーニング社製）１．０重量部、溶剤としてトルエン３００重量部を配合し、ディスパーで攪拌して、シリコーン系粘着剤組成物を作製した。シリコーン系粘着剤の樹脂固形分に対するシランカップリング剤の含有割合は、０．６重量％であった。
得られたシリコーン系粘着剤組成物を、表面にコロナ処理が施されていない基材「Ｔ１００Ｇ３８」（ポリエステル樹脂基材、厚み３８μｍ、三菱樹脂社製）の片側の表面に、ファウンテンロールで乾燥後の厚みが２１μｍとなるよう塗布し、乾燥温度１５０℃、乾燥時間１分の条件でキュアー・乾燥し、粘着剤層を形成した。
次いで、粘着剤層の表面に、一方の面にフッ化シリコーン処理を施した厚さ２５μｍのポリエステル樹脂からなる基材のシリコーン処理面を貼合せて、表面保護フィルム（Ｃ１）を作製した。
結果を表１に示した。
【００６８】
〔比較例２〕
シリコーン系粘着剤として「Ｘ−４０−３２２９」（固形分６０％、信越化学工業社製）１００重量部、白金触媒として「ＣＡＴ−ＰＬ−５０Ｔ」（信越化学工業社製）０．５重量部、溶剤としてトルエン３００重量部を配合し、ディスパーで攪拌して、シリコーン系粘着剤組成物を作製した。
次いで、シリコーンプライマーとして「ＫＲ３００６Ａ」（信越化学工業社製）１００重量部、「ＫＲ−３００６ＢＴ」（信越化学工業社製）２．０重量部、触媒として「ＣＡＴ−ＰＳ−８Ｓ」０．５重量部、溶剤としてトルエン４５０重量部、メチルエチルケトン４５０重量部を配合し、ディスパーで撹拌して、シリコーンプライマー溶液を作製した。作製したシリコーンプライマー溶液を、基材「ルミラーＳ１０」（ポリエステル樹脂基材、厚み３８μｍ、東レ社製）にマイヤーバー＃７を使用して、乾燥後の厚みが５０ｎｍとなるよう塗布し、乾燥温度１５０℃、乾燥時間１分の条件でキュアー・乾燥した。
次いで、得られたシリコーン系粘着剤組成物を、シリコーンプライマーを塗布した面に、ファウンテンロールで、乾燥後の厚みが２１μｍとなるよう塗布し、乾燥温度１５０℃、乾燥時間１分の条件でキュアー・乾燥し、粘着剤層を形成した。
次いで、粘着剤層の表面に、一方の面にフッ化シリコーン処理を施した厚さ２５μｍのポリエステル樹脂からなる基材のシリコーン処理面を貼合せて、表面保護フィルム（Ｃ２）を作製した。
結果を表１に示した。
【００６９】
〔比較例３〕
シリコーン系粘着剤として「Ｘ−４０−３２２９」（固形分６０％、信越化学工業社製）１００重量部、白金触媒として「ＣＡＴ−ＰＬ−５０Ｔ」（信越化学工業社製）０．５重量部、溶剤としてトルエン３００重量部を配合し、ディスパーで攪拌して、シリコーン系粘着剤組成物を作製した。
得られたシリコーン系粘着剤組成物を、表面にコロナ処理が施された基材「Ｔ１００Ｎ３８」（ポリエステル樹脂基材、厚み３８μｍ、三菱樹脂社製）のコロナ処理面に、ファウンテンロールで乾燥後の厚みが２１μｍとなるよう塗布し、乾燥温度１５０℃、乾燥時間１分の条件でキュアー・乾燥し、粘着剤層を形成した。
次いで、粘着剤層の表面に、一方の面にフッ化シリコーン処理を施した厚さ２５μｍのポリエステル樹脂からなる基材のシリコーン処理面を貼合せて、表面保護フィルム（Ｃ３）を作製した。
結果を表１に示した。
【００７０】
【表１】
2013107997.tif 000003
【００７１】
表１を見ると、本発明の表面保護フィルムは、十分に高い基材密着性を発現でき、被着体との間への気泡の巻きこみを低減でき、十分に高い濡れ性を発現できることが判る。一方、比較例１に示すように、粘着剤層がシランカップリング剤を含有していても、基材層の粘着剤層側にコロナ処理が施されていない場合は、投錨性が非常に低下してしまうことが判る。また、比較例２のように、基材層の粘着剤層側にコロナ処理が施さない代わりに、基材と粘着剤層の間にシリコーンプライマーを設けた場合には、初期粘着力や貼り付け保存粘着力が低下する傾向がみられ、４０℃／９２％ＲＨ×４週間後の投錨性が非常に低下してしまうことが判る。さらに、比較例３のように、基材層の粘着剤層側にコロナ処理が施されていても、粘着剤層がシランカップリング剤を含有していない場合は、投錨性が非常に低下してしまうことが判る。
【産業上の利用可能性】
【００７２】
本発明の表面保護フィルムは、表示部材や画像認識部材や電子機器の表面に貼り付けて該表面を保護する用途等に好適に用いられる。
【符号の説明】
【００７３】
１            基材層
２            粘着剤層
１０            表面保護フィルム
【図１】
2013107997.tif 000004
【図２】
2013107997.tif 000005